ТОКОПРОВОДЯЩАЯ ЛИПКАЯ ЛЕНТА, ИМЕЮЩАЯ РАЗНУЮ АДГЕЗИЮ НА ОБЕИХ ПОВЕРХНОСТЯХ, И СПОСОБ ЕЕ ИЗГОТОВЛЕНИЯ

1. Липкая лента, содержащая клейкую полимерную смолу и проводящие наполнители, распределенные в клейкой полимерной смоле, при этом липкая лента характеризуется разными значениями адгезии на двух своих поверхностях, а проводящие наполнители ориентированы как в продольном, так и в поперечном направлениях в клейкой полимерной смоле, будучи в то же время электрически соединены друг с другом от одной поверхности липкой ленты до другой поверхности липкой ленты.
2. Липкая лента по п.1, отличающаяся тем, что имеет толщину от приблизительно 25 мкм до 3 мм.
3. Липкая лента по п.1, отличающаяся тем, что характеризуется начальной величиной адгезии приблизительно 300-1000 гс/дюйм на одной поверхности, и начальной величиной адгезии приблизительно 800-2500 гс/дюйм на другой поверхности.
4. Липкая лента по п.1, отличающаяся тем, что проводящие наполнители присутствуют в количестве от 10 до 500 вес.ч. на 100 вес.ч. клейкой полимерной смолы.
5. Липкая лента по п.1, отличающаяся тем, что клейкая полимерная смола включает акриловую полимерную смолу.
1
14
6. Липкая лента по п.5, отличающаяся тем, что акриловая полимерная смола включает полимер, полученный сополимеризацией алкилакрилатного мономера, имеющего C-C алкильную группу, с полярным сополимеризуемым мономером.
7. Липкая лента по п.6, отличающаяся тем, что алкилакрилатный мономер выбран из группы, состоящей из бутил(мет)акрилата, гексил(мет)акрилата, н-октил(мет)акрилата, изооктил(мет)акрилата, 2-этилгексил(мет)акрилата, изононил(мет)акрилата, изооктилакрилата, изононилакрилата, 2-этилгексилакрилата, децилакрилата, додецилакрилат, н-бутилакрилата и гексилакрилата.
8. Липкая лента по п.6, отличающаяся тем, что полярный сополимеризуемый мономер выбран из группы, состоящей из акриловой кислоты, итаконовой кислоты, гидроксиалкилакрилата, цианоалкилакрилата, акриламида, замещенного акриламида, N-винилпирролидона, N-винилкапролактама, акрилонитрила, винилхлорида, и диаллилфталата.
9. Липкая лента по п.6, отличающаяся тем, что алкилакрилатный мономер и полярный сополимеризуемый мономер находятся в соотношении 99-50:1-50.
10. Полимерная смола по п.1, отличающаяся тем, что проводящий наполнитель выбран из группы, состоящей из благородных металлов; неблагородных металлов; благородных или неблагородных металлов с покрытием из благородных металлов; благородных и неблагородных металлов с покрытием из неблагородных металлов; неметаллов с покрытием из благородных и неблагородных металлов; проводящих неметаллов; проводящих полимеров и их смесей.
11. Полимерная смола по п.10, отличающаяся тем, что
благородные металлы включают золото, серебро, платину,
неблагородные металлы включают никель, медь, олово, алюминий и никель;
благородные или неблагородные металлы с покрытием из благородных металлов включают медь, никель, алюминий, олово и золото с покрытием из серебра;
благородные и неблагородные металлы с покрытием из неблагородных металлов включают медь и серебро с покрытием из никеля;
неметаллы с покрытием из благородных и неблагородных металлов включают графит, стекло, керамику, пластики, эластомеры и слюду с покрытием из серебра или никеля;
проводящие неметаллы включают газовую сажу и углеродное волокно и
проводящие полимеры включают полиацетилен, полианилин, полипиррол, политиофен, поли(нитрид серы), поли(п-фенилен), поли(фениленсульфид) и поли(р-фениленвинилен).
12. Липкая лента по п.1, отличающаяся тем, что дополнительно содержит по меньшей мере один наполнитель, выбранный из группы, состоящей из теплопроводящих наполнителей, огнестойких наполнителей, антистатиков, вспенивающих агентов и полимерных пустотелых микросфер.
13. Липкая лента по п.1, отличающаяся тем, что на одной из сторон липкой ленты размещена проводящая сетчатая пленка, полученная путем нанесения на проводящую сетку покрытия из полимерной смолы.
14. Способ изготовления липкой ленты, обладающей проводимостью как в продольном, так и в поперечном направлениях, включающий этапы, на которых:
смешивают мономеры для приготовления клейкой полимерной смолы с проводящими наполнителями;
формуют смесь в форме листа и
облучают обе поверхности листа светом для проведения фотополимеризации клейкой полимерной смолы, при этом каждую поверхность листа облучают светом разной интенсивности, причем свет излучают селективно на часть поверхности листа.
15. Способ по п.14, отличающийся тем, что этап смешения мономеров для приготовления клейкой полимерной смолы с проводящими наполнителями включает этапы, на которых:
формуют полимерный сироп путем частичной полимеризации мономеров клейкой полимерной смолы и
добавляют проводящие наполнители к полимерному сиропу, полученному путем частичной полимеризации мономера.
16. Способ по п.14, отличающийся тем, что укладывают на поверхность листа фотошаблон, имеющий маскирующий рисунок, а свет направляют через фотошаблон так, чтобы свет падал селективно на часть поверхности листа на стадии облучения обеих поверхностей листа светом.
17. Способ по п.16, отличающийся тем, что фотошаблон включает ячеистую сетку, решетку, светопропускающую антиадгезионную пленку, имеющую предварительно созданный маскирующий рисунок, или проводящую сетчатую пленку, сформованную путем нанесения на проводящую сетку покрытия из полимерной смолы.
18. Способ по п.17, отличающийся тем, что антиадгезионная пленка имеет толщину от приблизительно 5 мкм до 2 мм.
19. Способ по п.14, отличающийся тем, что клейкая полимерная смола и проводящие наполнители используются в количестве приблизительно 10-95 и приблизительно 5-90 соответственно, от общего веса липкой ленты.